(57)【要約】【課題】高感度及び広帯域化に優れ、耐久性、安定性の高い複合圧電層を備えた超音波探触子、超音波画像診断装置及び超音波探触子の製造方法を提供する。【解決手段】受信する駆動信号に基いて超音波を出力するための超音波探触子において、１次元または２次元アレイ状に圧電材と高分子材とを交互に配列してなる複合圧電層と、前記複合圧電層の音響インピーダンスよりも高い音響インピーダンスを持つ音響反射層と、前記複合圧電層と前記音響反射層とを接合するための接着層と、を備える超音波探触子であって、前記複合圧電層の前記音響反射層との接合面の内、前記高分子材で形成される部分は、前記圧電材で形成される部分に対して前記音響反射層側と反対側に凹んで形成する。【選択図】図３Ａ
2014147452.tif 000002
【特許請求の範囲】
【請求項１】
受信する駆動信号に基いて超音波を出力するための超音波探触子において
１次元または２次元アレイ状に圧電材と高分子材とを交互に配列してなる複合圧電層と、
前記複合圧電層の音響インピーダンスよりも高い音響インピーダンスを持つ音響反射層と、
前記複合圧電層と前記音響反射層とを接合するための接着層と、
を備える超音波探触子であって、前記複合圧電層の前記音響反射層との接合面の内、前記高分子材で形成される部分は、前記圧電材で形成される部分に対して前記音響反射層側と反対側に凹んで形成されていることを特徴とする超音波探触子。
【請求項２】
前記複合圧電層の圧電材の部分の接合面と前記音響反射層との間の前記接着層の厚みｔ（μｍ）が、０＜ｔ≦１．０である請求項１に記載の超音波探触子。
【請求項３】
前記複合圧電層の圧電材における前記音響反射層側の表面粗さＲａ（μ）がＲａ≦０．４であることを特徴とする請求項１または２に記載の超音波探触子。
【請求項４】
請求項１、２または３に記載の超音波探触子と、
前記駆動信号を生成する送信部と、
前記超音波探触子によって出力された前記受信信号に基づいて超音波画像を表示するための超音波画像データを生成する画像生成部と、
を備える超音波画像診断装置。
【請求項５】
前記駆動信号は、複数のパルスを有する矩形波であり、当該複数のパルスのうち少なくとも１つのパルスのパルス幅は、他のパルスのパルス幅と異なることを特徴とする請求項４に記載の超音波画像診断装置。
【請求項６】
前記駆動信号は、第１のパルス信号と、該第１のパルス信号とは極性の異なる第２のパルス信号と、該第１のパルス信号と極性の等しい第３のパルス信号とを備え、
前記第１のパルス信号のパルス幅、前記第２のパルス信号のパルス幅及び前記第３のパルス信号の、パルス幅は全て異なることを特徴とする請求項４または５に記載の超音波画像診断装置。
【請求項７】
１次元または２次元アレイ状に圧電材と高分子材とを交互に配置した複合圧電層と、
前記複合圧電層の音響インピーダンスよりも高い音響インピーダンスを持つ音響反射層と、を有し、
前記複合圧電層と前記音響反射層とを接着層により接合して形成される、受信する駆動信号に基いて超音波を出力するための超音波探触子の製造方法であって、
前記圧電材と前記高分子材とを交互に配置した複合圧電層を形成し、
前記複合圧電層の前記音響反射層との接合面の内、前記高分子材の部分が、前記圧電材の部分よりも、接合される音響反射層側とは反対側に凹むよう、前記高分子材の部分を一部除去する除去工程と、
前記除去工程後、前記複合圧電層の接合面に対して研磨による平滑化処理を行う研磨平滑化工程と、
前記複合圧電層の接合面と前記音響反射層とを接着層により接合する接合工程と、
を備えることを特徴とする超音波探触子の製造方法。
【請求項８】
前記除去工程における前記高分子材の一部除去は、エッチング法を用いて行う事を特徴とする請求項７に記載の超音波探触子の製造方法。
【請求項９】
前記除去工程における前記高分子材の一部除去は、ダイシング法を用いて行うことを特徴とする請求項７に記載の超音波探触子の製造方法。
【請求項１０】
１次元または２次元アレイ状に圧電材と高分子材とを交互に配置した複合圧電層と、
前記複合圧電層の音響インピーダンスよりも高い音響インピーダンスを持つ音響反射層と、を有し、
前記複合圧電層と前記音響反射層とを接着層により接合して形成される、受信する駆動信号に基いて超音波を出力するための超音波探触子の製造方法であって、
所定の間隔を持って配置された前記圧電材の間隙に前記高分子材を充填し、前記圧電材と前記高分子材とを交互に配置した複合圧電層を形成する充填工程と、
前記充填工程後、前記複合圧電層の接合面に対して研磨による平滑化処理を行う研磨平滑化工程と、
前記複合圧電層の接合面と前記音響反射層とを接着層により接合する接合工程と、
を備え、
前記充填工程は、前記複合圧電層の前記音響反射層との接合面の内、前記高分子材の部分が、前記圧電材の部分よりも、接合される音響反射層側とは反対側に凹むように前記高分子材を充填することを特徴とする超音波探触子の製造方法。
【発明の詳細な説明】
【技術分野】
【０００１】
本願発明は、高感度及び広帯域化を可能とする複合圧電層を備える超音波探触子、超音波画像診断装置及び超音波探触子の製造方法に関する。
【背景技術】
【０００２】
超音波画像診断装置は、より高画質なものが求められており、高画質化の実現方法の一つに超音波探触子の高感度化及び広帯域化があげられる。
【０００３】
超音波探触子は、圧電材にその厚さが１／４λに相当する弾性振動を励起させ、この弾性振動による超音波を被検体に照射する構成である。被検体が位置する方向と反対方向に照射される超音波エネルギーは被検体の方向と反対側に配置される音響インピーダンスの高い音響反射層によって被検体側に超音波が反射されるので照射される超音波エネルギーが高まり、高感度化が実現する。
【０００４】
また、超音波を生成する部材として複合圧電層が用いられる。複合圧電層は、ジルコン酸鉛（ＰＺＴ）等の圧電材と樹脂等の高分子材を、照射される被検体方向に対して垂直方向に交互に配置して一体化したものである。複合圧電層は、高分子材を備えることで音響インピーダンスを低くし、圧電材と比較して音響インピーダンスの低い被検体の音響インピーダンスに近づけることで高感度化及び広帯域化を実現することができる。
【０００５】
しかし、上述した対策を施すだけでは、高感度化及び広帯域化を実現することはできない。図１１は、圧電材と音響反射層との間の接着層の厚みが周波数帯の広さに関係する事を示したものである。横軸を周波数（MHｚ）、縦軸は、周波数に対する圧電材の応答感度をデジベル（ｄＢ）で示したものである。曲線Ａは圧電材のみと音響反射層との間の接着層の厚みが１．５μｍの場合、曲線Bは当該厚みが１．０μｍの場合、曲線Ｃは当該厚みが０．５μｍの場合をそれぞれ示している。これから明らかな通り、圧電材と音響反射層とを接着する接着層の厚みが薄いほど所望の圧電材の応答感度における周波数帯域の広さが広がっている。従って圧電材と高分子材が照射される被検体方向に対して垂直方向に交互に配置される複合圧電層においても、複合圧電層の圧電材の部分と音響反射層とを接着する接着層の厚みが薄くなれば、周波数帯域が広くなる。すなわち、複合圧電層の圧電材の部分と音響反射層とを接着する接着層の厚みを薄くすることがさらなる広帯域化を実現する上で重要である。
【０００６】
そのためには接着層により音響反射層と接合される複合圧電層の接合面を接合前に鏡面研磨して平滑化した後に、接着層によって接合することによって複合圧電層の圧電材部分と音響反射層との接着層を薄くすることが必要である。
しかしながら、圧電材を構成するＰＺＴ等の圧電材と樹脂等からなる高分子材の硬度がそれぞれ異なるため、複合圧電層の接合面を鏡面研磨しようとすると圧電材側が高分子材に比べてより研磨される結果、圧電材と高分子材の接合面に凹凸が生じ、圧電材部分を十分に平滑化を行うことができず、接着層の厚みを十分に薄く均一にできない、という問題がある。
このような問題に鑑み、特許文献１に記載の技術では、圧電材を底面まで切削せずに途中まで切削し、圧電材の切削によって形成される間隙に高分子材を流し込むことで複合圧電層を作ることが開示されている。上述した方法で形成された複合圧電層は、音響反射層との接合面がすべて圧電材となるので鏡面研磨を行っても圧電材と高分子材の硬度の差異によって凹凸が生じず、接着層を薄くできることが開示されている。
【先行技術文献】
【特許文献】
【０００７】
【特許文献１】特開２００９−６１１１２号公報
【発明の概要】
【発明が解決しようとする課題】
【０００８】
しかしながら、特許文献１に記載の技術では、音響反射層との接合面まで切削していないために複合圧電層としての効果が薄くなってしまう欠点がある。そのため、効果を高めるべく、切削する部分の圧電材を音響反射層との接合面ぎりぎりまで切削する必要が生じる。従って、接合面に亀裂が入りやすく、複合圧電層の耐久性、安定性の維持に問題があり、安定して所望の超音波を発生させることができない。
【０００９】
そこで本発明は、高感度及び広帯域化に優れ、耐久性、安定性の高い複合圧電層を備えた超音波探触子、超音波画像診断装置及び超音波探触子の製造方法を提供することを目的とする。
【課題を解決するための手段】
【００１０】
上記課題を解決するため、本願発明における第１の態様は、
受信する駆動信号に基いて超音波を出力するための超音波探触子において
１次元または２次元アレイ状に圧電材と高分子材とを交互に配列してなる複合圧電層と、
前記複合圧電層の音響インピーダンスよりも高い音響インピーダンスを持つ音響反射層と、
前記複合圧電層と前記音響反射層とを接合するための接着層と、
を備える超音波探触子であって、前記複合圧電層の前記音響反射層との接合面の内、前記高分子材で形成される部分は、前記圧電材で形成される部分に対して前記音響反射層側と反対側に凹んで形成されるものである。
【００１１】
また第２の態様は、
第１の態様に記載の超音波探触子において、
前記複合圧電層の圧電材の部分の接合面と前記音響反射層との間の前記接着層の厚みｔ（μｍ）が、０＜ｔ≦１．０である。
【００１２】
また第３の態様は、
第１または２の態様に記載の超音波探触子において、
前記複合圧電層の圧電材における前記音響反射層側の表面粗さＲａ（μｍ）がＲａ≦０．４である。
【００１３】
また第４の態様は、
超音波画像診断装置において、
第１、第２または第３の態様に記載の超音波探触子と、
前記駆動信号を生成する送信部と、
前記超音波探触子によって出力された前記受信信号に基づいて超音波画像を表示するための超音波画像データを生成する画像生成部と、
を備える。
【００１４】
また第５の態様は、
第４の態様に記載の超音波画像診断装置において、
前記駆動信号は、複数のパルスを有する矩形波であり、当該複数のパルスのうち少なくとも１つのパルスのパルス幅は、他のパルスのパルス幅と異なるものである。
【００１５】
また第６の態様は、
第４又は５の態様に記載の超音波画像診断装置において、
前記駆動信号は、第１のパルス信号と、該第１のパルス信号とは極性の異なる第２のパルス信号と、該第１のパルス信号と極性の等しい第３のパルス信号とを備え、
前記第１のパルス信号のパルス幅、前記第２のパルス信号のパルス幅及び前記第３のパルス信号の、パルス幅は全て異なるものである。
【００１６】
また本願発明における第７の態様は、
１次元または２次元アレイ状に圧電材と高分子材とを交互に配置した複合圧電層と、
前記複合圧電層の音響インピーダンスよりも高い音響インピーダンスを持つ音響反射層と、を有し、
前記複合圧電層と前記音響反射層とを接着層により接合して形成される、受信する駆動信号に基いて超音波を出力するための超音波探触子の製造方法であって、
前記圧電材と前記高分子材とを交互に配置した複合圧電層を形成し、
前記複合圧電層の前記音響反射層との接合面の内、前記高分子材の部分が、前記圧電材の部分よりも、接合される音響反射層側とは反対側に凹むよう、前記高分子材の部分を一部除去する除去工程と、
前記除去工程後、前記複合圧電層の接合面に対して研磨による平滑化処理を行う研磨平滑化工程と、
前記複合圧電層の接合面と前記音響反射層とを接着層により接合する接合工程と、
を備える。
【００１７】
また第８の態様は、
第７の態様に記載の超音波探触子の製造方法において、
前記除去工程における前記高分子材の一部除去は、エッチング法を用いて行うものである。
【００１８】
また第９の態様は、
第７の態様に記載の超音波探触子の製造方法において、
前記除去工程における前記高分子材の一部除去は、ダイシング法を用いて行うものである。
【００１９】
また本願発明における第１０の態様は、
１次元または２次元アレイ状に圧電材と高分子材とを交互に配置した複合圧電層と、
前記複合圧電層の音響インピーダンスよりも高い音響インピーダンスを持つ音響反射層と、を有し、
前記複合圧電層と前記音響反射層とを接着層により接合して形成される、受信する駆動信号に基いて超音波を出力するための超音波探触子の製造方法であって、
所定の間隔を持って配置された前記圧電材の間隙に前記高分子材を充填し、前記圧電材と前記高分子材とを交互に配置した複合圧電層を形成する充填工程と、
前記充填工程後、前記複合圧電層の接合面に対して研磨による平滑化処理を行う研磨平滑化工程と、
前記複合圧電層の接合面と前記音響反射層とを接着層により接合する接合工程と、
を備え、
前記充填工程は、前記複合圧電層の前記音響反射層との接合面の内、前記高分子材の部分が、前記圧電材の部分よりも、接合される音響反射層側とは反対側に凹むように前記高分子材を充填するものである。
【発明の効果】
【００２０】
本願に係る発明によれば、複合圧電層の圧電材部分と音響反射材との間の接着層を薄くできるため、広帯域の超音波を被検体に照射することができるとともに、音響反射層との接合面も圧電材と高分子材が交互に配列された面で構成されているので、耐久性及び安定性が向上した複合圧電層を備えた超音波探触子を提供できる。
【図面の簡単な説明】
【００２１】
【図１】超音波探触子の外観構成を表す図である。
【図２】超音波探触子の概略を表す図である。
【図３Ａ】複合圧電層の概略を表す図である。
【図３Ｂ】複合圧電層の他の例の概略を表す図である。
【図４】超音波探触子の製造方法を表す流れ図である。
【図５】電極層及びフレキシブルプリント板の概略位置を示す図である。
【図６】超音波画像診断装置の外観構成を示す図である。
【図７】超音波画像診断装置の概略構成を示すブロック図である。
【図８】送信部の概略構成を示すブロック図である。
【図９】パルス信号の駆動波形について説明する図である。
【図１０】送信するパルス信号の波形について説明する図である。
【図１１】接着層の厚さと照射できる帯域の関係図である。
【発明を実施するための形態】
【００２２】
以下、図面を参照しつつ、本発明に係る超音波探触子１と超音波画像診断装置２について説明する。
図１は、本実施の形態における超音波探触子１の外観構成を表す図である。超音波探触子は、被検体と直接接触する音響レンズ１６と、筐体保持部１９、ケーブル２０３からなる。
【００２３】
図２（ａ）は、超音波探触子１の外観構成の一部を示す図である。図２（ｂ）は、図２（ａ）に示される超音波探触子１の鎖線部分についての概略断面図である。本実施の形態における超音波探触子１は、図２（ｂ）に示すように、下面から、バッキング層１１、フレキシブルプリント板１２、音響反射層１３、圧電材１４ａと高分子材１４ｂで一体構成された複合圧電層１４、音響整合層１５、音響レンズ１６で積層され、各層間は接着層で接合されることにより形成される。
【００２４】
複合圧電層１４は被検体へ超音波を放射する方向に対して垂直方向に圧電材とエポキシ樹脂等の高分子材１４ｂが交互に配置されて一体化されたものである。圧電材１４ａと高分子材１４ｂとが一体化されているため、複合圧電層は電気機械結合係数が圧電材１４ａと概ね同等である一方で、音響インピーダンスを圧電材１４ａに比べて下げることができる。これにより、音響整合層１５との音響インピーダンス差を小さくすることができ、共振周波数特性は、広い周波数帯域を有することができる。
【００２５】
なお、複合圧電層の音響インピーダンスは、複合圧電層を構成する圧電材と高分子材の体積を用いて求めることができる。例えば、圧電材の音響インピーダンスを３０ＭＲ、高分子材の音響インピーダンスを１．５ＭＲとすると、
複合圧電層の音響インピーダンス＝
｛圧電材の体積×３０＋高分子材の体積×１．５｝／複合圧電層の体積・・・（１）
で求めることができる。
【００２６】
図３Ａ、図３Ｂを用いて以下で本実施例に係る複合圧電層１４について詳細に説明する。
図３Ａは図２に示された複合圧電層１４を拡大した複合圧電層の概略を表す図である。１次元アレイ状の複合圧電層１４は、図３Ａに示されるように圧電材１４ａ，高分子材１４ｂを一方向に交互に配列して一体化したものである。また図３Ｂのような２次元アレイ状の複合圧電層１４も用いることができる。本願発明に係る複合圧電層１４は、上述した複合圧電層１４に限定されるものではなく、音響反射層１３の方向に対して高分子材１４ｂが圧電材１４ａの内側に凹む構造となっていればよい。
なお上記では複合圧電材として圧電材と高分子材とを１次元又は２次元マトリックスアレイ状に配置した例で説明しているが、本発明でいう「２次元アレイ状」とは、同心円状に圧電材と高分子材とが交互に配列されている場合等、直線状以外の２次元的に配列されているものも含む。
【００２７】
次に、上述した複合圧電層１４を備えた超音波探触子１の製造方法を図４を用いて以下で説明する。なおここでは便宜上、１次アレイ状の複合圧電層を備えた超音波探触子の製造方法で説明する。
【００２８】
第１工程では、圧電材１４ａと高分子材１４ｂを基盤上に１次アレイ状に並べるために、圧電材をエッチングやダイシングによって所定の間隔をおいて除去することによって（図４ｂ）、高分子材１４ｂを充填する間隙を形成する。その後、前記間隙に高分子材１４ｂを充填することによって（図４ｃ）、１次アレイ状に高分子材１４ｂと圧電材１４ａを交互に配列させて一体化した複合圧電層を形成する。
【００２９】
なお上記工程は、１次アレイ状に圧電材１４ａと高分子材１４ｂを並べることができればよく、例えば基盤上に圧電材１４ａを所定の間隙を持って並べた後に高分子材１４ｂを前記間隙に充填することでエッチング法やダイシング法を用いることなく、高分子材１４ｂと圧電材１４ａを基盤上に１次アレイ状に並べることができる。
【００３０】
第２工程（高分子材除去工程）において、基盤上に１次アレイ状に並べられた圧電材１４ａと高分子材１４ｂの内、エッチング法またはダイシング法を用いて高分子材１４ｂの一部を除去することによって前記高分子材の前記基盤面とは反対側の面が前記圧電材の前記基盤面とは反対側の面より凹むような複合圧電層を形成することができる（図４ｄ）。即ち、後述する音響反射層と接着層を用いて接合する際の複合圧電層の接合面が、圧電材の部分よりも高分子材の部分が接合される音響反射層側とは反対側に凹んでいるような接合面となるように高分子材の一部を除去する。なお、エッチング法及びダイシング法については後述する。
【００３１】
第３工程（研磨平滑化処理）において、基盤と接する基盤面と反対側に位置する圧電材１４ａの接合面に鏡面研磨を行い、上記接合面の内、圧電材で構成される部分の平滑化を行う（図４ｅ）。第２工程において、前記高分子材の前記基盤面とは反対側の面が前記圧電材の前記基盤面とは反対側の面より凹むように複合圧電層を形成しているため、基盤と接する基盤面と反対側に位置する圧電材１４ａの接合面のみを鏡面研磨でき、当該接合面を平滑にすることができる。
なお圧電材の硬度及び接合される音響反射層により異なるが圧電材で構成される部分の表面粗さＲａ（μｍ）は、接着層を薄くして広い周波数帯域での使用が可能となる、という観点からＲａ≦０．４となるように平滑化される事が好ましい。
【００３２】
また、複合圧電層の接合面のうち、基盤と接する基盤面と反対側に位置する圧電材１４ａの接合面を平滑化するために研磨することによって、圧電材が削られて高分子材の接合面に達してしまうことが考えられる。従って、例えば基盤と接する基盤面と反対側に位置する圧電材１４ａの接合面の表面粗さを０．４μｍ以下になるように研磨する場合、上述したような圧電材と高分子材を同時に研磨してしまうことを防ぐ観点から音響反射層に対して高分子材は２．０μｍ以上内側に凹んでいることが好ましい。
一方で、後述する電極層を形成することが困難になるという観点と複合圧電層の耐久性の観点を考慮すると音響反射層に対して高分子材が圧電材の高さの５０％以下の高さになるまで内側に凹まないように形成することが好ましい。
【００３３】
第４工程（接合工程）において、上述した鏡面研磨を行った接合面に対して接着層を塗布し、複合圧電層１４の音響反射層と接着される接合面と音響反射層１３の接合面とを接着させる（図４ｆ）。複合圧電層の圧電材部分の接合面と音響反射層の接合面を接合するためには、接着層が必要であるが、広帯域化という観点では、複合圧電層の圧電材部分の接合面と音響反射層の接合面との間の接着層は、より薄くすることが好ましく、例えば中心周波数帯域７ＭＨｚ以上での使用を考慮した場合、上記部分での接着層の厚みｔ（μｍ）は０＜ｔ≦１．０となるように調整される事が好ましい。
また、上述した接着層を形成する時に、第２工程（高分子除去工程）において高分子材が除去されたことによって生じる高分子材の凹みは接着層によって埋められる。
【００３４】
エッチング法は、エッチングによって除去を行わない部分（圧電材１４ａ）をエッチングマスクで被覆した後にプラズマやガス等を用いてエッチングを行うことで、所望の部分(高分子材１４b)を除去することができる。
【００３５】
エッチングマスクには、圧電材よりもエッチングレートの低いものを用いる。例えばＣＶＤで成膜されたＳｉＯ２、Ｓｉ３Ｎ４及びフッ化カルシウム、電解メッキによるニッケル、銅、の他、樹脂性レジストをそのまま用いることができる。
【００３６】
一方、ダイシング法は、基盤上に静置された圧電材をダイシングソーによって基盤上まで貫通する溝を形成することによって高分子材１４ｂを充填する間隙を形成する場合や、高分子材の一部をダイシングソーを用いて削ることによって除去し、音響反射層に対して圧電材よりも高分子材が内側に凹んだ複合圧電層を形成する場合に用いる。ダイシングソーはダイヤモンド砥石等からなるものを使用することができる。以下で高分子材１４ｂをエッチングで削る方法について述べる。
【００３７】
本発明に係るエッチングは、上述したようにエッチングマスクで圧電材部分をマスキングして行う方法を用いることもできるが、例えば圧電材１４ａと高分子材１４ｂのエッチングレートの差異を利用して所望の場所をエッチングすることもできる。
【００３８】
高分子材１４ｂに使用する材質に比べて圧電材１４ａはエッチング速度が極端に遅く、圧電材１４ａと高分子材１４ｂのエッチング耐性の差を利用することにより高分子材１４ｂが圧電材１４ａよりも先にエッチングされて除去されるので、高分子材１４ｂが内側となるように削ることができる。
【００３９】
なお、上記製造方法においては複合圧電層を形成した後、エッチング法等により高分子材の一部を除去する事で凹みを形成する事で行なっているが、凹みの形成は複合圧電層を形成する際、即ち圧電材の間隙に高分子材１４ｂを充填する際に、前記高分子材の前記基盤面とは反対側の面が前記圧電材の前記基盤面とは反対側の面より凹むように充填量を調節しながら充填することによっても形成する事ができる。この場合、上述した高分子除去工程は省略することができる。
【００４０】
圧電材１４ａに用いられる材料としては、チタン酸ジルコン酸鉛（ＰＺＴ）、リラクサ系，ニオブ酸鉛系及びチタン酸鉛系のセラミック等の圧電セラミックや、チタン酸亜鉛酸ニオブ酸鉛（ＰＺＮＴ）、マグネシウム酸ニオブ酸チタン酸（ＰＭＮＴ）等の単結晶が好適である。
【００４１】
高分子材１４ｂとしては、エポキシ樹脂、シリコーン樹脂、ウレタン樹脂、ポリエチレン樹脂、ポリウレタン樹脂等の有機合成高分子材を用いることができる。なお、天然ゴム等の有機天然高分子材を適用してもよい。これらの有機高分子材は、上述した圧電材料に比べて比熱が大きく、熱伝導率が小さいので、前述した第１行程においてダイシング法用いる場合に発生する摩擦熱等の熱ダメージを抑制することができる。例えば、エポキシ樹脂は、熱導率が約０．２Ｗ／（ｍ・Ｋ）であり、比熱及び熱伝導率の点で有利である。また、これらの有機高分子材は、切断処理時における圧電材料に対する物理的損傷を防止することができる。
【００４２】
本実施の形態に適用される有機高分子材は、ダイシング法を用いる際に切削加工精度を良好にするため所定の硬度を有する硬質樹脂を適用するのがよく、例えば、ロックウェル硬度が８０以上のものが好適である。また、アレイ化した後の素子特性を良好にするため、高分子材の音速として１ｋｍ／ｓ以上が好適である。本実施の形態では、音速が２ｋｍ／ｓ以上であり、ロックウェル硬度がＭ８０以上であるエポキシ樹脂を適用している。なお、有機高分子材に代えて、無機高分子材を適用してもよい。
【００４３】
次に、図５を用いて電極層１８及びフレキシブルプリント板について説明する。
複合圧電層１４が形成する面の全面には電極層１８が設けられている。電極層１８は、信号引き出しフレキシブルプリント板（ＦＰＣ）からの電源電圧を複合圧電層１４に対して印加する。本願に係る超音波探触子を製造する際には、第３工程の研磨工程後に電極層を形成することが好ましい。以下で、第３工程後にフレキシブルプリント板と複合圧電層との電気的な導通を行う方法について詳述する。
第３工程後に複合圧電層の表面全体にスパッタ法等を用いて電極層を形成する。その後、接着層によって音響反射層と複合圧電層表面に電極層が形成された複合圧電層を接合する。接合後、複合圧電層と対向する側の音響反射層から音響反射層側の複合圧電層の方向へダイシング法で削り取り、音響反射層側の複合圧電層に配置された電極層を削り取り、絶縁する位置まで削る。ダイシングによって形成した切削孔に接着剤を充填し、絶縁体１７を形成する。絶縁体１７の形成により図５のように、絶縁体１７により隔てられた中央部は導電性である音響反射層を通じて複合圧電材とフレキシブルプリント板のグランド電極層と導通する。一方、絶縁体１７により隔てられた両端部はフレキシブルプリント板と導通する。
【００４４】
なお、上記工程において、複合圧電層の全面に形成した電極層を所望の位置で削り取って絶縁する工程を音響反射層と複合圧電層の接合後に行ったが、接合前に行ってもよい。この場合、接合前に複合圧電層表面に形成された電極層の絶縁部分に合わせて音響反射層をダイシング法等を用いて切削して切削孔を形成し、接着剤を充填する。
【００４５】
電極層１８に用いられる材料としては、金（Ａｕ）、白金（Ｐｔ）、銀（Ａｇ）、パラジウム（Ｐｄ）、銅（Ｃｕ）、アルミニウム（Ａｌ）、ニッケル（Ｎｉ）、スズ（Ｓｎ）などが挙げられる。電極層２１及び共通電極層２２は、まず、チタン（Ｔｉ）やクロム（Ｃｒ）などの下地金属をスパッタ法により０．００２〜１．０μｍの厚さに形成した後、上記金属元素を主体とする金属及びそれらの合金からなる金属材料、さらには必要に応じ一部絶縁材料をスパッタ法、蒸着法その他の適当な方法で０．０２〜１０μｍの厚さに形成する。これらの電極層形成はスパッタ法以外でも微粉末の金属粉末と低融点ガラスを混合した導電ペーストをスクリーン印刷やディッピング法、溶射法で形成することもできる。
【００４６】
音響反射層１３は、複合圧電層１４で発生した超音波を反射する反射層であり、複合圧電層１４の被検体と反対側の面と接合され、複合圧電層１４との接合面と対面する接合面はバッキング層１１と接合される。音響反射層１３は、被検体方向と反対方向に照射される複合圧電層１４の超音波を、被検体方向へ反射させ、被検体に入射する超音波のパワーを増加させる。
【００４７】
音響反射層１３は、超音波を反射させるために使用するため、音響反射層の音響インピーダンスは、上記式（１）により算出された複合圧電層の音響インピーダンスよりも相対的に高い音響インピーダンスであればよい。音響反射層として、タングステン等を用いることができる。
【００４８】
また、音響反射層１３は同時に高い導電性を有する物質でもあり、後述するフレキシブルプリント板１２と複合圧電層１４を電気的に接続する。音響反射層１３は、複合圧電層１４の電極層１８の絶縁部分に合わせて、切削孔をもうけ電気的に絶縁する状態になっている。
【００４９】
バッキング層１１は、音響反射層１３、複合圧電層１４、音響整合層１５を支持し、不要な超音波を吸収し得る超音波吸収体で構成される。バッキング層１１は複合圧電層１４の被検体に超音波を送受信する方向と反対の板面に装着され、被検体方向の反対側に発生した超音波の内、音響反射層を透過した超音波を吸収する。
【００５０】
バッキング層１１を構成するバッキング材として、天然ゴム、フェライトゴム、エポキシ樹脂やこれらの材料に酸化タングステン、酸化チタン、フェライトや、塩化ビニル、ポリビニルブチラール（ＰＶＢ）、ＡＢＳ樹脂、ポリウレタン（ＰＵＲ）、ポリビニルアルコール（ＰＶＡＬ）、ポリエチレン（ＰＥ）、ポリプロピレン（ＰＰ）、ポリアセタール（ＰＯＭ）、ポリエチレンテレフタレート（ＰＥＴＰ）、フッ素樹脂（ＰＴＦＥ）ポリエチレングリコール、ポリエチレンテレフタレート−ポリエチレングリコール共重合体などの熱可塑性樹脂などを入れてプレス成形したゴム系複合材やエポキシ樹脂複合材が適用できる。
【００５１】
バッキング材としては、ゴム系複合材料とエポキシ樹脂複合材の混合物から構成することが好ましい。バッキング層の形状は複合圧電層１４やこれを含む超音波探触子１の形状に応じて、適宜選択することができる。
【００５２】
音響整合層１５は、複合圧電層１４と被検体の間の音響インピーダンスを整合させ、境界面での反射を抑制するものである。音響整合層１５は、複合圧電層１４の、超音波の送受信が行われる送受信方向である被検体側に装着される。音響整合層１５は、複合圧電層１４と被検体との概ね中間の音響インピーダンスを有する。
【００５３】
音響整合層１５は、単層でもよいし複数層から構成されてもよいが、好ましくは２層以上、より好ましくは４層以上である。音響整合層１５の層厚は、超音波の波長をλとすると、λ／４となるように定めるのが好ましい。音響整合層１５の層厚が適切になされないと、本来の共振周波数とは異なる周波数ポイントに複数の不要スプリアスが出現し、基本音響特性が大きく変動してしまう場合がある。結果、残響時間の増加、反射エコーの波形歪みによる感度やＳ／Ｎの低下を引き起こす場合がある。このような音響整合層１５の厚さとしては、通常、概ね２０〜５００μｍの範囲のものが用いられる。
【００５４】
音響整合層１５に用いられる材料としては、アルミ、アルミ合金（例えばＡＬ−Ｍｇ合金）、マグネシウム合金、マコールガラス、ガラス、溶融石英、コッパーグラファイト、ＰＥ（ポリエチレン）やＰＰ（ポリプロピレン）、ＰＣ（ポリカーボネート）、ＡＢＣ樹脂、ＡＢＳ樹脂、ＡＡＳ樹脂、ＡＥＳ樹脂、ナイロン（ＰＡ６、ＰＡ６−６）、ＰＰＯ（ポリフェニレンオキシド）、ＰＰＳ（ポリフェニレンスルフィド：ガラス繊維入りも可）、ＰＰＥ（ポリフェニレンエーテル）、ＰＥＥＫ（ポリエーテルエーテルケトン）、ＰＡＩ（ポリアミドイミド）、ＰＥＴＰ（ポリエチレンテレフタレート）、エポキシ樹脂、ウレタン樹脂等を用いることができる。好ましくはエポキシ樹脂等の熱硬化性樹脂に、充填剤として、亜鉛華、酸化チタン、シリカやアルミナ、ベンガラ、フェライト、酸化タングステン、酸化イットリビウム、硫酸バリウム、タングステン、モリブデン等を入れて成形したものが適用できる。
【００５５】
次に図面を用いて超音波画像診断装置２について説明する。
図６は本実施の形態における超音波画像診断装置２の概略構成を示す側面図である。
【００５６】
本実施の形態に係る超音波画像診断装置２は、超音波画像診断装置本体２０１と超音波探触子１とを備えている。超音波探触子１は、図示しない生体等の被検体に対して超音波（送信超音波）を送信するとともに、この被検体で反射した超音波の反射波（反射超音波：エコー）を受信する。超音波画像診断装置本体２０１は、超音波探触子１とケーブル２０３を介して接続され、超音波探触子１に電気信号の駆動信号を送信することによって超音波探触子１に被検体に対して送信超音波を送信させるとともに、超音波探触子１にて受信した被検体内からの反射超音波に応じて超音波探触子１で生成された電気信号である受信信号に基づいて被検体内の内部状態を超音波画像として画像化する。
【００５７】
超音波画像診断装置本体２０１は、例えば、図７に示すように、操作入力部２１１と、送信部２１２と、受信部２１３と、画像生成部２１４と、メモリー部２１５と、ＤＳＣ（Digital Scan Converter）２１６と、表示部２１７と、制御部２１８とを備えて構成されている。
【００５８】
操作入力部２１１は、例えば、診断開始を指示するコマンドや被検体の個人情報等のデータの入力などを行うための各種スイッチ、ボタン、トラックボール、マウス、キーボード等を備えており、操作信号を制御部２１８に出力する。
【００５９】
送信部２１２は、制御部２１８の制御に従って、超音波探触子１にケーブル２０３を介して電気信号である駆動信号を供給して超音波探触子１に送信超音波を発生させる回路である。より具体的には、送信部２１２は、図８に示すように、例えば、クロック発生回路１２１、パルス発生回路１２２、パルス幅設定部１２３及び遅延回路１２４を備えている。
【００６０】
クロック発生回路１２１は、駆動信号の送信タイミングや送信周波数を決定するクロック信号を発生させる回路である。
パルス発生回路１２２は、所定の周期で駆動信号としてのパルス信号を発生させるための回路である。パルス発生回路１２２は、例えば、図９に示すように、３値の電圧を切り替えて出力することにより、矩形波によるパルス信号を発生させることができる。このとき、パルス信号の振幅については、正極性及び負極性で同一となるようにしたが、これに限定されない。なお、２値の電圧を切り替えてパルス信号を発生させる構成であってもよい。
【００６１】
パルス幅設定部１２３は、パルス発生回路１２２から出力されるパルス信号のパルス幅を設定する。すなわち、パルス発生回路１２２は、パルス幅設定部１２３によって設定されたパルス幅に従ったパルス波形によるパルス信号を出力する。パルス幅は、例えば、操作入力部２１１による入力操作により可変することができる。また、超音波画像診断装置本体２０１に接続された超音波探触子１を識別することにより、識別した超音波探触子１に対応するパルス幅が設定されるように構成してもよい。
【００６２】
図７に示すように、受信部２１３は、制御部２１８の制御に従って、超音波探触子１からケーブル２０３を介して電気信号の受信信号を受信する回路である。受信部２１３は、例えば、増幅器、Ａ／Ｄ変換回路、整相加算回路を備えている。増幅器は、受信信号を、複合圧電層の絶縁体１７によって両端を囲まれた部分を１素子（図２に図示）とし、１素子毎に対応した個別経路毎に、予め設定された所定の増幅率で増幅させるための回路である。Ａ／Ｄ変換回路は、増幅された受信信号をアナログ−デジタル変換（Ａ／Ｄ変換）するための回路である。整相加算回路は、Ａ／Ｄ変換された受信信号に対して、複合圧電層の素子毎に対応した個別経路毎に遅延時間を与えて時相を整え、これらを加算（整相加算）して音線データを生成するための回路である。
【００６３】
画像生成部２１４は、受信部２１３からの音線データに対して包絡線検波処理や対数増幅などを実施し、ゲインの調整等を行って輝度変換することにより、画像データを生成する。すなわち、画像データは、受信信号の強さを輝度によって表したものである。画像生成部２１４にて生成された画像データは、メモリー部２１５に送信される。
【００６４】
メモリー部２１５は、例えば、ＤＲＡＭ（Dynamic Random Access Memory）などの半導体メモリーによって構成されており、画像生成部２１４から送信された画像データをフレーム単位で記憶する。すなわち、メモリー部２１５は、フレーム単位により構成された超音波診断画像データとして記憶することができる。メモリー部２１５に記憶された超音波診断画像データは、制御部２１８の制御に従って読み出され、ＤＳＣ２１６に送信される。
【００６５】
ＤＳＣ２１６は、メモリー部２１５より受信した超音波診断画像データをテレビジョン信号の走査方式による画像信号に変換し、表示部２１７に出力する。
【００６６】
表示部２１７は、ＬＣＤ（Liquid Crystal Display）、ＣＲＴ（Cathode-Ray Tube）ディスプレイ、有機ＥＬ（Electronic Luminescence）ディスプレイ、無機ＥＬディスプレイ及びプラズマディスプレイ等の表示装置が適用可能である。表示部２１７は、ＤＳＣ２１６から出力された画像信号に従って表示画面上に超音波診断画像の表示を行う。なお、表示装置に代えてプリンター等の印刷装置等を適用してもよい。
【００６７】
制御部２１８は、例えば、ＣＰＵ（Central Processing Unit）、ＲＯＭ（Read Only Memory）、ＲＡＭ（Random Access Memory）を備えて構成され、ＲＯＭに記憶されているシステムプログラム等の各種処理プログラムを読み出してＲＡＭに展開し、展開したプログラムに従って超音波画像診断装置２の各部の動作を集中制御する。
ＲＯＭは、半導体等の不揮発メモリー等により構成され、超音波画像診断装置２に対応するシステムプログラム及び該システムプログラム上で実行可能な各種処理プログラムや、各種データ等を記憶する。これらのプログラムは、コンピューターが読み取り可能なプログラムコードの形態で格納され、ＣＰＵは、当該プログラムコードに従った動作を逐次実行する。
【００６８】
ＲＡＭは、ＣＰＵにより実行される各種プログラム及びこれらプログラムに係るデータを一時的に記憶するワークエリアを形成する。
【００６９】
駆動信号の形状に特に制限は無く、サイン波、コサイン波、矩形波などから適宜選択すればよい。また、これらの複数の信号を合成した信号を用いてもよい。簡易かつ小型の回路で構成できるという観点からは、駆動信号を複数のパルスを有する矩形波とすることが好ましい。この際、複数のパルスのうち少なくとも１つのパルスは、他のパルスとパルス幅（デューティー）が異なるように構成することが好ましい。それにより、駆動信号の周波数帯域幅が大きくなるため、送信される超音波の周波数帯域幅をより大きくすることができ、時間分解能、即ち深さ方向の距離分解能を更に向上させることができる。
【００７０】
このような駆動信号の形状の例を図１０に示す。図１０に例示した駆動信号は、第１のパルス信号（パルス幅Ａ）と、該第１のパルス信号とは極性の異なる第２のパルス信号（パルス幅Ｂ）と、該第１のパルス信号と極性の等しい第３のパルス信号（パルス幅Ａ）とを備えた矩形波である。送信されるパルス信号は、周期が２Ｔとなるように設定し、Ｔ＝２Ａ＋Ｂとなるように第１のパルス信号、第２のパルス信号、第３のパルス信号のパルス幅を個々に設定すると良い。このように、極性が同じである第１と第３のパルス信号と、極性の異なる第３のパルス信号とを合成することによって容易にパルス信号を設計することができる。また、例示した短形波は第１のパルス信号のパルス幅と第３のパルス信号のパルス幅が等しい駆動信号であったが、第１のパルス信号のパルス幅、第２のパルス信号のパルス幅及び第３のパルス信号のパルス幅を、それぞれ１６ｎｓ、５６ｎｓ、１０４ｎｓと設定すると、第１〜第３のパルスのパルス幅を全て異ならせることができる。上述するようにパルス幅を変化させることによって、超音波探触子の周波数応答特性の示すピークの位置を所望の周波数帯域に変更することができるので、駆動信号の周波数帯域幅をより大きくすることができる。
【００７１】
上述するような超音波診断装置に超音波探触子１を備えることによって、広帯域の超音波を被検体に照射でき、高解像度の超音波画像を提供する超音波診断装置を提供することができる。
【符号の説明】
【００７２】
１  超音波探触子
１１  バッキング層
１２  フレキシブルプリント板
１３  音響反射層
１４  複合圧電層
１４ａ  圧電材
１４ｂ  高分子材
１５  音響整合層
１６  音響レンズ層
１７  絶縁体
１８  電極層
１９  筐体保持部
２  超音波画像診断装置
２０１  超音波画像診断装置本体
２０３  ケーブル
１２１  クロック発生回路
１２２  パルス発生回路
１２３  パルス幅設定部
１２４  遅延回路
２１１  操作入力部
２１２  送信部
２１３  受信部
２１４  画像生成部
２１５  メモリー部
２１６  ＤＳＣ
２１７  表示部
２１８  制御部
【図１】
2014147452.tif 000003
【図２】
2014147452.tif 000004
【図３Ａ】
2014147452.tif 000005
【図３Ｂ】
2014147452.tif 000006
【図４】
2014147452.tif 000007
【図５】
2014147452.tif 000008
【図６】
2014147452.tif 000009
【図７】
2014147452.tif 000010
【図８】
2014147452.tif 000011
【図９】
2014147452.tif 000012
【図１０】
2014147452.tif 000013
【図１１】
2014147452.tif 000014